Brevet FR2665860A1 — publié le 19920221

L'invention se rapporte à un dispositif de protection thermique de la paroi interne d'une structure creuse telle que la virole d'une chambre de moteur statoréacteur, soumise à un écoulement ablatif de gaz corrosifs, à grande vitesse et haute température. Dans l'état actuel de la technique, les couches de protection thermiques de telles structures sont constituées de composites à liants organiques, organo-métalliques ou minéraux, capables d'inclure des renforts du type poudres, fibres, tissus organiques ou minéraux Sous l'action des gaz chauds, le matériau ablatable subit le phénomène de pyrolyse La pyrolyse s'accompagne d'une dégradation de la chaîne carbonée ou organo-silicique du liant qui rend la scorie fragile et cassante dans la masse Pour pallier cette fragilisation, la couche de protection thermique est couramment armée, suivant des techniques diverses. Il est en effet connu que, pour un matériau ablatable de ce type, soumis à l'érosion des gaz chauds et aux vibrations, l'ablation est réduite lorsque le matériau est armé L'armature noyée dans le matériau isolant peut être métallique ou non, tissée ou fibreuse. Le brevet FR-A-2 569 237 décrit un tel dispositif armé de protection thermique, et le processus de fabrication correspondant, pour la protection thermique de parois longées par des veines d'écoulement de gaz, telles que les chambres de moteurs statoréacteurs. L'intérêt de ce brevet antérieur a été de permettre l'élaboration d'une couche de protection souple, par exemple en silicone, renforcée en particulier par une armature orientée par rapport à l'écoulement des gaz, qui confère une bonne tenue à l'ablation et aux arrachements provoqués par les vibrations dues au fonctionnement du moteur. Pour améliorer la tenue mécanique d'une structure après pyrolyse du liant, il est nécessaire de renforcer la protection thermique de telle manière qu'après pyrolyse de la matrice dans toute l'épaisseur de ladite protection, le matériau résiduel obtenu constitue une chemise isolante, non fissurée ni fissurable, protégeant la structure externe pendant le fonctionnement du moteur. L'une des façons avantageuses de structurer une matrice est de réaliser des structurations en trois dimensions par technique de bobinage de fil dans le sens radial et dépose de fil dans le sens longitudinal sur un mandrin muni de picots La matrice est habituellement amenée par injection de résine non chargée liquide, dans les mailles de la structure ainsi préparée. Cette technique présente cependant l'inconvénient de figer le diamètre de la protection thermique, puisqu'elle utilise des fils circonférenciels incapables de se déformer lors de la mise en pression de la chambre, en particulier initialement lors du fonctionnement de l'accélérateur intégré dans la chambre, tandis que la structure métallique se déformera, ce qui induira la rupture de la protection thermique par ces fils circonférentiels et des risques de rupture de la liaison collée. L'invention propose par conséquent un dispositif de protection thermique collé sur la structure, qui présente l'avantage d'être souple et capable d'allongement, lui permettant ainsi de suivre la déformation propre à la structure lors de la mise en pression de la chambre. Un objet de la présente invention consiste en un dispositif de protection thermique de la paroi interne d'une structure creuse soumise à un écoulement ablatif à haute température en présence de vibrations, formé d'une structuration en trois dimensions et d'un liant, lequel dispositif étant constitué d'une armature fibreuse obtenue par bobinage de fibres ou fils réfractaires à bouclettes et par des picots d'armement radial et de renforcement également en fibres réfractaires avantageusement torsadées, les bouclettes et les picots ayant une orientation et/ou un pas prédéterminés par rapport au sens de l'écoulement ablatif dans la structure creuse Les picots sont plantés sur un mandrin selon une trajectoire en forme de spirale ménageant des couloirs hélicoïdaux pour le bobinage du fil selon l'angle recherché, et selon un pas d'implantation qui détermine la densité des renforts radiaux que constituent lesdits picots. Avantageusement le fil est déposé en même temps qu'une résine d'imprégnation, au fond des couloirs hélicoïdaux à l'aide d'une buse orientable en toutes directions, ajustant le guidage et la tension du fil, des ailettes de protection et de guidage complémentaire du fil encadrant la buse, et s'étendant au dessus du mandrin. Un autre objet de l'invention consiste en un procédé de fabrication d'un dispositif de protection thermique de la paroi interne d'une structure creuse soumise à un écoulement ablatif à haute température en présence de vibrations, procédé selon lequel: on bobine des fibres ou fils réfractaires à bouclettes sur un mandrin au fond de couloirs hélicoïdaux ménagés par des picots plantés en spirale sur ledit mandrin on dépose une résine d'imprégnation au fond des couloirs, en même temps que les fils on polymérise sous pression à la température adaptée au système de résine, l'ensemble pré-imprégné et on ramène la protection thermique obtenue à l'épaisseur voulue par usinage interne et externe. L'invention sera décrite maintenant en référence à la figure unique qui représente en perspective un dispositif de bobinage d'une protection thermique On voit sur la figure un mandrin mousse 1 sur lequel sont plantés des petits picots 2 selon une trajectoire en forme de spirale ménageant des couloirs hélicoïdaux Le pas axial de la spirale et le pas d'implantation des picots définissent, pour un diamètre donné, l'angle que l'on veut faire suivre au bobinage de l'armature et la densité des renforts radiaux que constituent lesdits picots. Sur le mandrin à picots sont déposés des fibres ou un fil à bouclettes 3 au moyen d'une machine à bobiner 4 munie d'une commande numérique qui permet de respecter les paramètres de bobinage imposés par l'implantation des picots Le fil est déposé, en même temps que la résine d'imprégnation par un distributeur dit "à passette" constitué d'une buse orientable 5 susceptible de pivoter dans toutes directions sous l'action de vérins non représentés La buse distribue le fil dans la direction recherchée, des ailettes de protection 6 disposées de chaque côté et qui encadrent ladite buse et débordent au dessus du mandrin, ayant pour fonction complémentaire de guider le fil dans les couloirs délimités par les rangées de picot 2. Une tension est appliquée sur le fil, de façon connue en soi, pour bien faire pénétrer le fil en même temps que la résine d'imprégnation, et assurer un bon compactage entre les couches successives Pour améliorer encore ce compactage, les couloirs sont remplis pas à pas en déposant par exemple à l'aller au moins une demi-couche par millimètre, l'autre demi-couche étant déposée pendant le retour de la bobineuse. Le fil à bouclettes 3 qui constitue un des éléments de base de la structure, a été choisi avec soin Il est constitué de plusieurs mèches dont les principales assurent la tenue mécanique de la mèche bobinée, et les autres constituent la boucle Il contient au moins une matière appartenant au groupe constitué par le carbone, la silice, le carbure de silicium, le verre, le kevlar, l'alumine ou un alumino-silicate Les boucles des fils à bouclettes de deux couches superposées peuvent s'enchevêtrer, et participent à la bonne tenue à l'ablation de la structure en jouant le rôle de renfort radial C'est dire l'intérêt d'obtenir la densité de bouclettes la mieux appropriée pour répondre à ces exigences. De même le diamètre des boucles, et la densité du fil dans la boucle ont un effet sur l'aptitute du fil à pénétrer au fond du couloir constitué par les picots Des boucles de faible diamètre ou trop denses en fil, empêcheraient aux couches successives de s'insérer les unes dans les autres au fond du couloir. La résine d'imprégnation mentionnée plus haut est déposée sous le fil sous forme d'un ruban continu Sa composition est ajustée de telle façon que le mélange soit suffisamment thixotrope pour ne pas couler De plus, sa durée de vie en pot doit être ajustée pour permettre de réaliser le dispositif Le liant est une résine thermodurcissable organique ou semi-organique ou minérale telle que phénolique, furannique, polyimide, polystyrilpyridine, silicone ou silicate, ou encore il est une résine à caractère élastomère telle une silicone Il peut aussi être chargé de matière telle que poudre de carbure de silicium, de silice, de nitrure de silicium. Quand aux picots qui sont d'autres constituants importants de la nouvelle protection recherchée, ils forment une armature radiale avantageusement constituée de fibres de carbures de silicium imprégnées phénoliques et ils complètent l'armement et le renforcement de la structure. Ils peuvent renfermer aussi une matière d'un même groupe que ceux indiqués pour le fil à bouclettes Le torsadage des fibres améliore par ailleur l'efficacité des picots. Enfin, après enroulement, le dispostif est polymérisé sous pression et après polymérisation, la protection thermique obtenue est ramenée à l'épaisseur voulue par usinage interne et externe. Ce procédé de mise en oeuvre garantit l'obtention d'une protection thermique structurée en trois dimensions, conservant ses possibilités d'allongement grâce à l'angle de bobinage, et ayant une tenue améliorée à l'ablation grâce à l'utilisation du fil à bouclettes spécialement étudié. Pour illustrer un dispostif de protection selon l'invention, on donne ciaprès un premier exemple de réalisation: Le bobinage est effectué sur un mandrin d'un diamètre de 100 mm Le pas des picots est de 2,5 mm en circonférenciel et 5 mm en axial, ce qui représente une densité de 7,37 picots /cm 2 Le fil utilisé possède 160 bouclettes d'un diamètre de 4 mm, par mètre Il est constitué d'une mèche d'âme de 500 fils, d'un fil bouclette de 500 brins et d'un fil de liaison de 250 brins La tension appliquée est de 1,5 kg pour un angle moyen de bobinage de 450. Selon un second exemple de réalisation le bobinage est effectué sur un mandrin d'un diamètre de 330 mm le pas des picots est tel que leur densité est de 7,24 picots /cm 2 le fil utilisé est constitué de deux mèches d'âme à 500 filaments, d'un fil bouclettes à 250 filaments et d'un fil de liaison à 250 filaments Le nombre des bouclettes au mètre est de 160 Le diamètre des bouclettes est de 8 mm. La tension appliquée est de 5 kg pour un angle moyen de bobinage de 60 . Pour les deux exemples précédents on obtient une protection thermique, après polymérisation et usinage, qui donne de bons résultats aux essais de tenue à lrablation et aux vibrations. Ainsi la protection obtenue est adaptée à résister à une température de 2000 'C en milieu oxydant pendant au moins 30 minutes Elle peut aussi résister plusieurs dizaines de minutes à des vibrations haute-fréquence de l'ordre de 1000 à 2500 Hertz Enfin pour obtenir des bons résultats, on notera que le taux de structuration doit atteindre au moins 20 % en poids du dispositif. REVEND ICATIONS 1 Dispositif de protection thermique de la paroi interne d'une structure creuse soumise à un écoulement ablatif à haute température en présence de vibrations, formé d'une structuration en trois dimensions et d'un liant caractérisé en ce qu'il est constitué d'une armature fibreuse obtenue par bobinage de fibres ou fils réfractaires à bouclettes 3 et par des picots 2 d'armement radial et de renforcement également en fibres réfractaires avantageusement torsadées et en ce que les bouclettes et les picots ont une orientation et/ou un pas prédéterminés par rapport au sens de l'écoulement ablatif dans la structure creuse. 2 Dispositif selon la revendication 1 caractérisé en ce que les picots ( 2) sont plantés sur un mandrin ( 1) selon une trajectoire en forme de spirale ménageant des couloirs hélicoïdaux pour le bobinage du fil selon l'angle recherché, et selon un pas d'implantation qui détermine la densité des renforts radiaux que constituent lesdits picots. 3 Dispositif selon les revendications 1 et 2 caractérisé en ce que le fil ( 3) est déposé en même temps qu'une résine d'imprégnation, au fond des couloirs hélicoïdaux à l'aide d'une buse ( 5) orientable en toutes directions, ajustant le guidage et la tension du fil. 4 Dispositif selon la revendication 3 caractérisé en ce que des ailettes ( 6) de protection et de guidage complémentaire du fil encadrent la buse ( 5), et s'étendent au dessus du mandrin. Dispositif selon la revendication 1 caractérisé en ce que les fils à bouclettes ( 3) et les picots ( 2) contiennent au moins une matière appartenant au groupe constitué par le carbone, la silice, le carbure de silicium, le verre, le kevlar, l'alumine ou un alumino silicate. 6 Dispositif selon la revendication 1 caractérisé en ce que le liant est une résine thermodurcissable organique ou minérale telle que phénolique, furannique, polyimide, polystyrilpyridine, silicone ou silicate. 7 Dispositif selon la revendication 1 caractérisé en ce que le liant est une résine à caractère élastomère telle un silicone. 8 Dispositif selon les revendications 1,6 et 7 caractérisé en ce que le liant est chargé de matière appartenant au moins à l'une des familles poudres de carbure de silicium, poudres de silice, poudres de nitrune de silicium, fibres de carbure de silicium, fibres de carbone, fibres de silice. 9 Dispositif selon les revendications 1 et 2 caractérisé en ce que les picots ( 2) sont constitués de fibres de carbure de silicium-imprégnées phénoliques. Dispositif selon les revendications 1 et 2 caractérisés en ce que la densité des picots ( 2) est d'au moins 7 picots par cm 2. 11 Procédé de fabrication d'un dispositif de protection thermique de la paroi interne d'une structure creuse soumise à un écoulement ablatif à haute température en présence de vibrations caractérisé en ce qu'il consiste: à bobiner des fibres ou fils réfractaires à bouclettes ( 3) sur un mandrin au fond des couloirs hélicoïdaux ménagés par des picots ( 2) plantés en spirale sur ledit mandrin à déposer une résine d'imprégnation au fond des couloirs, en même temps que les fils à polymériser sous pression à la température adaptée au système de résine, l'ensemble pré-imprégné et à ramener la protection thermique obtenue à l'épaisseur voulue par usinage interne et externe.